(57)【要約】  イオンビーム処理装置の使用により、電極アセンブリが有する電極上に付着した付着物に対し、反応性を利用した選択的な除去を行うことを可能とするイオンビーム処理装置を提供する。イオンビーム処理装置において、イオン発生室と、処理室と、イオン発生室で発生したイオンを処理室に引き出してイオンビームを形成するための複数の電極を備え、該複数の電極は、イオン発生室側に配置され、イオンを通過させるためのイオン通過孔を有する第１の電極と、該第１の電極の隣であって、第１の電極よりも処理室に近い側に配置され、イオンを通過させるためのイオン通過孔を有する第２の電極とを含み、第１の電極と第２の電極に対してイオン発生室の前記イオン発生手段で発生したイオンを加速させるように異なる電位を与えるための電源を備え、第１の電極の材料と第２の電極の材料とは異なる。
2014170935.tif 000002
【特許請求の範囲】
【請求項１】
イオンビーム照射により処理を行うイオンビーム処理装置において、
イオン発生手段が備えられたイオン発生室と、
前記処理の対象物を保持するための保持部が配置され、前記処理が行われる処理室と、  前記イオン発生室と前記処理室を区分するとともに、前記イオン発生室で発生したイオンを前記処理室に引き出してイオンビームを形成するための複数の電極であって、
前記イオン発生室側に配置され、イオンを通過させるためのイオン通過孔を有する第１の電極と、該第１の電極の隣であって、前記第１の電極よりも前記処理室に近い側に配置され、イオンを通過させるためのイオン通過孔を有する第２の電極とを含む複数の電極と、
前記第１の電極と前記第２の電極に対して前記イオン発生室の前記イオン発生手段で発生したイオンを加速させるように異なる電位を与えるための電源とを備え、
前記第１の電極の材料と前記第２の電極の材料とは異なることを特徴とするイオンビーム処理装置。
【請求項２】
前記複数の電極は、複数の平板状電極を有し、
前記複数の平板状電極はイオンを通過させるための多数のイオン通過孔を有することを特徴とする請求項１に記載のイオンビーム処理装置。
【請求項３】
前記第１の電極の材料の線膨張係数α１及び第２の電極の材料の線膨張係数α２はα１＜α２の関係を満たすことを特徴とする請求項２に記載のイオンビーム処理装置。
【請求項４】
前記第１の電極はモリブデンを含み、前記第２の電極は、チタン、ニッケル鉄合金、タングステン、タンタルの群から選ばれる１つ以上の材料を含むことを特徴とする請求項３に記載のイオンビーム処理装置。
【請求項５】
前記第１の電極はパイロリティックグラファイトを含み、前記第２の電極は、チタンを含むことを特徴とする請求項３に記載のイオンビーム処理装置。
【請求項６】
前記第２の電極の材料の耐スパッタ率は、前記第１の電極の材料の耐スパッタ率よりも大きいことを特徴とする請求項２に記載のイオンビーム処理装置。
【請求項７】
前記第１の電極はチタンを含み、前記第２の電極はパイロリティックグラファイトを含むことを特徴とする請求項６に記載のイオンビーム処理装置。
【請求項８】
前記第１の電極の少なくとも一部に前記第２の電極に含有される材料がコーティングされていることを特徴とする請求項３に記載のイオンビーム処理装置。
【請求項９】
前記第１の電極の少なくとも一部にニッケルがコーティングされていることを特徴とする請求項３乃至５のいずれか１項に記載のイオンビーム処理装置。
【請求項１０】
前記第１の電極の前記第２の電極と対向する側の面にのみ、前記第２の電極に含有される材料がコーティングされていることを特徴とする請求項８又は９に記載のイオンビーム処理装置。
【請求項１１】
イオンビームの非照射時において、前記各平板状電極上の前記各イオン通過孔は、他の平板状電極に対し垂直な方向から見て面内方向に一致しない位置に配置されており、
イオンビームの照射時において、温度上昇による熱膨張により、前記非照射時の位置よりも他の平板状電極のイオン通過孔と面内方向で一致する方向に前記各イオン通過孔が移動するように、前記平板状電極の各々の前記各イオン通過孔の位置と材料の線膨張係数とが設定されていることを特徴とする請求項２乃至１０のいずれか１項に記載のイオンビーム処理装置。
【請求項１２】
前記第２の電極よりも前記処理室に近い側に配置された第３の電極を更に備え、前記第１の電極及び前記第２の電極に印加される電位のいずれとも異なる電位が前記第３の電極に与えられており、
前記第３の電極の材料と前記第２の電極の材料とは異なることを特徴とする請求項１乃至１１のいずれか１項に記載のイオンビーム処理装置。
【請求項１３】
前記第１の電極と前記第３の電極は同一の材料を含むことを特徴とする請求項１２に記載のイオンビーム処理装置。
【請求項１４】
請求項１乃至１２のいずれか１項に記載のイオンビーム処理装置が備える前記第１の電極を洗浄する方法であって、
前記第１の電極の材料に対しての溶解レートよりも前記第２の電極の材料に対しての溶解レートの方が大きい洗浄用物質を準備するステップと、
前記洗浄用物質を反応させることによって、前記第１の電極に付着した前記第２の電極の材料を前記第１の電極から除去するステップと
を含むことを特徴とする方法。
【請求項１５】
イオンビーム処理装置においてイオン源からイオンを引き出してイオンビームを形成するための電極アセンブリであって、
前記電極アセンブリは複数の電極を有し、
前記複数の電極は、
イオンを通過させるためのイオン通過孔を有し、前記イオン源側に設けられる第１の電極と、
イオンを通過させるためのイオン通過孔を有し、前記第１の電極の、前記イオン源と反対側に設けられる第２の電極とを含み、
前記第１の電極の材料と前記第２の電極の材料とは異なることを特徴とする電極アセンブリ。
【発明の詳細な説明】
【技術分野】
【０００１】
本発明は、イオンビーム処理装置、電極アセンブリ及び電極アセンブリの洗浄方法に関する。
【背景技術】
【０００２】
様々な電子部品等の製造において、イオンビームを用いた処理が行われている。特に半導体に不純物を注入するためのイオン注入装置、基板にイオンビームを照射して加工を行うイオンビームエッチング装置（以下ＩＢＥ装置と略記する）等が広く用いられている。イオンビーム処理装置は、イオン源となる、プラズマを発生させるイオン発生室と、基板が保持部に載置されて処理が行われる処理室と、該イオン発生室と該処理室との間に設けられたイオンを引き出すための電極アセンブリとを含む。該電極アセンブリは多数のイオン通過孔を有する３枚の電極を含み、その材料として耐熱性・耐スパッタ性に優れるＭｏ（モリブデン）が用いられるものが知られている（特許文献１参照）。
【先行技術文献】
【特許文献】
【０００３】
【特許文献１】特開２０１０−１１８２９０号公報
【非特許文献】
【０００４】
【非特許文献１】国立天文台編、「理科年表  平成１３年」、丸善株式会社、平成１２年１１月３０日、ｐ．４７５
【非特許文献２】”Ｐ．Ｇ．  Ｐｙｒｏｌｙｔｉｃ  Ｇｒａｐｈｉｔｅ”、［online］、巴工業株式会社、［平成２５年４月９日検索］、インターネット〈URL：http://www.tomo-e.co.jp/cmsfiles/product/i-707724-r1.pdf〉
【非特許文献３】”鉄ニッケル合金”、［online］、日立金属株式会社、［平成２５年４月６日検索］、インターネット〈URL:http://www.hitachi-metals.co.jp/prod/prod01/pdf/hando_bra.pdf〉
【発明の概要】
【０００５】
ＩＢＥ装置における電極アセンブリは特許文献１に示されるように、正の電圧が印加される第１の電極、負の電圧が印加される第２の電極及び接地電位の第３の電極の少なくとも３枚の電極を備え、これら各電極の材料はＭｏであるものが知られている。
このようなＩＢＥ装置を用いてイオンビームによる基板のエッチング処理を行う際、イオン発生室中のプラズマから電極アセンブリに流れたイオンは第１の電極と第２の電極との間の電圧差によって加速される。加速されたイオンは、電極アセンブリが備える各電極に設けられたイオン通過孔を通過してイオンビームとして処理室に放出される。しかしながら、加速されたイオンの一部はイオン通過孔を通過できず第２の電極に大きなエネルギーを持って衝突する。そのため、ＩＢＥ装置の使用に伴い、第２の電極の特にイオン通過孔付近がエッチングされる。このとき第２の電極から飛散した第２の電極の物質は主として第１の電極の第２の電極側（プラズマに面していない側）に付着する。
このような第１の電極への付着物は洗浄を行うことによって除去することができる。しかし、従来の装置では第１の電極の材料及び第２の電極の材料が同一であるため、第１の電極と、第１の電極上に付着した、第２の電極からスパッタされた物質との密着性が高く、洗浄工程においてこの付着物の剥離が困難であった。また第１の電極と第２の電極とが同一の材料であるため、洗浄工程において反応性を利用した付着物の選択的な除去が行えず、ブラスト処理等の物理的な処理方法により付着物を除去する必要があった。物理的な方法による除去を行うと、電極に機械的な力が加わるので、洗浄工程を繰り返すにつれて電極が変形する。そのため、電極の寿命が短くなり、繰り返し使用することが困難となるという問題もあった。
本願発明は、上述した課題を解決するためになされたものである。イオンビーム処理装置において、電極アセンブリが有する、正の電圧が印加される第１の電極に、負の電圧が印加される第２の電極の物質を含む付着物が付着する問題がある。これに対し、反応性を利用した該付着物の選択的な除去を行うことを可能とするイオンビーム処理装置、電極アセンブリ、及び電極アセンブリの洗浄方法を提供することを目的とする。
【０００６】
このような目的を達成するために、本発明の第１の態様は、イオンビーム照射により処理を行うイオンビーム処理装置において、イオン発生手段が備えられたイオン発生室と、処理の対象物を保持するための保持部が配置され、処理が行われる処理室と、イオン発生室と処理室を区分するとともに、イオン発生室で発生したイオンを処理室に引き出してイオンビームを形成するための複数の電極であって、イオン発生室側に配置され、イオンを通過させるためのイオン通過孔を有する第１の電極と、該第１の電極の隣であって、第１の電極よりも処理室に近い側に配置され、イオンを通過させるためのイオン通過孔を有する第２の電極とを含む複数の電極と、第１の電極と第２の電極に対してイオン発生室のイオン発生手段で発生したイオンを加速させるように異なる電位を与えるための電源とを備え、第１の電極の材料と第２の電極の材料とは異なることを特徴とする。
【０００７】
本発明の第２の態様は、本発明の第１の態様のイオンビーム処理装置に備えられた第１の電極を洗浄する方法であって、第１の電極の材料に対しての溶解レートよりも第２の電極の材料に対しての溶解レートの方が大きい洗浄用物質を準備するステップと、洗浄用物質を反応させることによって、第１の電極に付着した第２の電極の材料を第１の電極から除去するステップとを含むことを特徴とする。
【０００８】
本発明の第３の態様は、本発明の第１の態様のイオンビーム処理装置に含まれ、また、本発明の第２の態様の洗浄方法の対象物である、イオン源からイオンを引き出してイオンビームを形成するための電極アセンブリであって、電極アセンブリは複数の電極を有し、複数の電極は、イオンを通過させるためのイオン通過孔を有し、イオン源側に設けられる第１の電極と、イオンを通過させるためのイオン通過孔を有し、第１の電極の、イオン源と反対側に設けられる第２の電極とを含み、第１の電極の材料と前記第２の電極の材料とは異なることを特徴とする。
【０００９】
本発明に係るイオンビーム処理装置、洗浄方法及び電極アセンブリによれば、イオンビーム処理装置の使用により、イオン発生室側に配置される第１の電極に、該第１の電極の隣であって、処理室に近い側に配置される第２の電極の物質を含んだ付着物が付着することに対し、反応性を利用した該付着物の選択的な除去を行うことを可能とするイオンビーム処理装置、電極アセンブリ、及び電極アセンブリの洗浄方法を提供することができる。
【図面の簡単な説明】
【００１０】
【図１】本発明の実施形態に係る処理装置の一例としてのＩＢＥ装置の概略図である。
【図２】本発明の実施形態に係るＩＢＥ装置の一部である電極アセンブリの概略図である。
【発明を実施するための形態】
【００１１】
以下、図面を参照して本発明の実施の形態を説明する。なお、本発明は本実施形態に限定されず、その要旨を逸脱しない範囲において適宜変更可能である。また、以下で説明する図面において、同機能を有するものは同一符号を付け、その繰り返しの説明は省略することもある。
【００１２】
本実施形態のイオンビーム処理装置の一例としての、ＩＢＥ装置の概略図を図１に示し、イオンビーム処理装置の構成を説明する。
ＩＢＥ装置１００はイオン発生室１０２と処理室１０１とを有する。
イオン発生室１０２内にプラズマを形成するためのプラズマ形成手段として、ベルジャ（放電容器）１０４、ガス導入部１０５、ベルジャ１０４内に誘導磁界を発生させるための、導電部材を含むアンテナ１０６が設置されている。ベルジャ１０４外には更に、アンテナ１０６には高周波電力（ソース電力）を供給する放電用電源１１２、放電用電源１１２とアンテナ１０６の間に設けられた整合器１０７、電磁コイル１０８が設置されている。ベルジャ１０４は、イオン発生室１０２と処理室１０１の内部を真空に保つチャンバ外壁の一部であり、放電により発生させたプラズマを格納する容器でもある。放電用電源１１２から供給された高周波電力がアンテナ１０６に供給され、ベルジャ１０４内部のイオン発生室１０２にプラズマが形成される。
【００１３】
処理室１０１はイオンビームを中和するニュートラライザー１１３と、処理の対象物である基板１１１を保持するための保持部である基板ホルダ１１０と、イオン発生室１０２と処理室１０１の内部を排気して真空に保つための排気ポンプ１０３とを備える。該基板ホルダ１１０には不図示のＥＳＣ（Ｅｌｅｃｔｒｏｓｔａｔｉｃ  Ｃｈｕｃｋ）電極が接続される。このＥＳＣ電極によって、基板ホルダ１１０に載置された基板１１１が静電吸着により固定される。基板ホルダ１１０は基板を固定する機能を有していればよく、ＥＳＣ電極による静電吸着を利用したものでなくても良い。例えばクランプチャック等の種々の基板固定方法を用いることができる。
【００１４】
イオン発生室１０２と処理室１０１とを区分する境界にはイオンを引き出すイオン通過孔を有する電極アセンブリ１０９が設置されている。電極アセンブリ１０９の概略図を図２に示す。
電極アセンブリ１０９はイオン通過孔となる孔部を有する複数枚の平板状電極を有している。図中ではイオン通過孔を各平板状電極上に１つずつ図示しているが、同様のイオン通過孔が多数配置されていても良い。例えば、グリッド（格子）状に多数のイオン通過孔が縦横に配置されていても良い。図２に示すとおり、電極アセンブリ１０９は、イオン発生室１０２側から処理室１０１側に向かって順に設けられた、第１の電極７０、第２の電極７１、第３の電極７２を有している。すなわち、第１の電極７０は、最もイオン発生室側、すなわちイオン源側に配置されており、第２の電極７１は、第１の電極７０の隣であって、該第１の電極７０よりも処理室１０１に近い側に配置されている。また、第３の電極７２は、最も処理室１０１側に配置されている。第１の電極７０及び第２の電極７１には電圧源７３及び電圧源７４が接続されており、第１の電極には正の電圧が、第２の電極には負の電圧が印加される。これにより、第１の電極と第２の電極の間にはイオンを加速するための電位差が発生する。第３の電極７２は、電気的に接地されている。第２の電極７１と第３の電極７２との電位差を制御することにより、静電レンズ効果を用いてイオンビームの径を所定の数値範囲内に制御することができる。
【００１５】
ＩＢＥ装置１００を用いたイオンビーム照射の動作を説明する。まず、ガス導入部１０５からイオン発生室１０２内にアルゴン（Ａｒ）等の不活性ガスを含むプロセスガスを導入する。次に、アンテナ１０６に放電用電源１１２から高周波を印加することでイオン発生室１０２内のプロセスガスをイオン化し、イオンを含むプラズマ７５を発生させてイオン源を準備する。イオン発生室１０２に形成されたプラズマ７５に含まれるイオンは電極アセンブリ１０９に設けられた多数のイオン通過孔を通過する際に、第１の電極７０、第２の電極７１の間に与えられた電位差により加速される。そして該イオンは処理室１０１にイオンビーム７６として引き出される。該イオンビームは処理室１０１に引き出された後、ニュートラライザー１１３により中和され、基板１１１に照射されることで基板１１１表面のエッチング処理が行われる。
【００１６】
前述のとおり、イオンが電極アセンブリ１０９の有する各電極に設けられたイオン通過孔を通過しようとする際、加速されたイオンの一部はイオン通過孔を通過できず第２の電極に大きなエネルギーを持って衝突する。そのため、ＩＢＥ装置１００の使用に伴い、第２の電極７１の特にイオン通過孔付近がエッチングされる。このとき第２の電極７１から飛散した第２の電極７１の物質は主として第１の電極７０の第２の電極７１側（プラズマ７５に面していない側）に付着する。この付着物は、第１の電極７０のイオン通過孔の径を変化させる等、イオンビーム処理の安定性に悪影響をもたらすので、定期的に除去することが必要となる。そのため、イオンビーム処理後に電極アセンブリ１０９の洗浄工程が行われる。以下、電極アセンブリ１０９の詳細と洗浄について、具体的に実施形態を述べる。
【００１７】
（第１の実施形態）
本実施形態では、第１の電極７０はモリブデン（Ｍｏ）を材料とし、第２の電極７１はチタン（Ｔｉ）を材料としている。なお、本実施形態では、「第１の電極７０の材料がＭｏである」ことは、Ｍｏ以外の元素、化合物等を除外することを意図するものでは無い。よって、電極アセンブリ１０９においてイオンを加速させるための正の電圧を印加する機能が果たせるのであれば、第１の電極７０がＭｏ以外の成分（元素、化合物、不純物など）を含有しても良い。すなわち、本実施形態では、第１の電極７０は、主成分としてＭｏを含んでいる、と言える。また、第２の電極７１の材料がＴｉである」ことは、Ｔｉ以外の元素、化合物等を除外することを意図するものでは無い。よって、電極アセンブリ１０９においてイオンを加速させるための負の電圧を印加する機能が果たせるのであれば、第２の電極７１がＴｉ以外の成分（元素、化合物、不純物など）を含有しても良い。すなわち、本実施形態では、第２の電極７１は、主成分としてＴｉを含んでいる、と言える。
なお、本明細書においては、「所定の電極の材料が所定の物質である」というような記載をする場合、それは、上記所定の電極が所定の物質以外の成分（元素、化合物、不純物など）を含んでも良いことを意味する。
本実施形態では、イオンビーム処理を行うと、第２の電極７１がプラズマ７５から引き出されたイオンによりエッチングされることがあり、該エッチングにより第２の電極７１の材料であるＴｉが飛散することがある。この飛散により、Ｍｏを材料とする第１の電極７０の表面に第２の電極７１の材料のＴｉが付着する。一方、フッ化水素酸等の溶液に対しての溶解レートはＭｏよりもＴｉの方が大きいという性質がある。したがって、第１の電極７０をフッ化水素酸等の溶液を洗浄用物質として用いて洗浄することで、この性質を利用してＭｏに対してＴｉが選択的に溶解される。そのため、第２電極７１がエッチングされることに起因する第１の電極７０に付着したＴｉを選択的に除去することができる。このように、第１の電極７０の材料と第２の電極７１を異ならせることにより、イオンビーム処理により付着した付着物を選択エッチングにより除去することが可能となる。これにより、機械的な力が加わらない化学的な処理が可能となるので、従来のブラスト処理等の物理的な処理において問題となっていた電極アセンブリ１０９の変形が低減又は解消される。したがって、電極アセンブリ１０９の寿命が長くなり、繰り返し使用できるという利点がある。すなわち、ブラスト処理等の物理的な方法により洗浄しなくても、第１の電極７０に付着した、第２の電極７１起因の付着物を良好に除去することができる。
【００１８】
また、イオンビーム処理により削られ、飛散した第２の電極７１の材料は主として第１の電極７０に付着するが、その一部は第３の電極７２にも付着する。そこで、第３の電極７２も第２の電極７１と異なる材料とすることが好ましい。そうすることで、第１の電極７０の洗浄と同様に、第３の電極７２も付着物を選択的に溶解できる溶液を用いて洗浄することが可能であり、第３の電極７２の洗浄を容易に行うことができる。更に、第３の電極７２を第１の電極７０と同一の材料とすることで、電極アセンブリ１０９の洗浄を第１の電極７０と全く同様の工程で行うことができるようになる。工程簡略化のために同時に洗浄することも可能である。具体的には例えば、第１の電極７０及び第３の電極７２はＭｏを材料とし、第２の電極７１はＴｉを材料とすればよい。そうすれば、第１の電極７０及び第３の電極７２に付着したＴｉをフッ化水素酸溶液により除去することができる。
【００１９】
このとき第１の電極７０の材料の熱膨張量を、第２の電極７１の材料の熱膨張量に近づけることで、第１の電極７０上に付着した第２の電極７１の物質を含む付着物の剥離を低減することができる。この点について以下で具体的に述べる。
第２の電極７１から飛散した物質は主として第１の電極７０のプラズマ７５に接する側と反対側の面（処理室１０１側の面）に付着する。ここで、プラズマ７５に直接接する第１の電極７０はプラズマ７５のエネルギーを受け取る。つまり、第１の電極７０の処理室１０１側の面にあるためプラズマに直接接しない付着物に比べて加熱されやすい。したがって、第１の電極７０は付着物よりも高温となる。このため、仮に第１の電極７０の材料と第２の電極７１の材料、すなわち付着物の材料との線膨張係数が同一であれば、第１の電極７０の方が付着物よりも熱膨張量（＝線膨張係数×温度上昇量）が大きくなる。
なお、線膨張係数とは、単位長さあたりにおける、温度による長さの変化率を意味し、線膨張率、熱膨張率等と呼ばれることもある。線膨張係数は材料固有の定数であり、材料を決めることで、各電極の線膨張係数は定まる。
このように、第１の電極７０の熱膨張量が第１の電極７０に付着した付着物の熱膨張量よりも大きい場合、該付着物に大きなストレスが加わる。付着物に加わるストレスが大きいと、付着物が第１の電極７０から剥離して飛散し、基板１１１に付着してパーティクルを発生させることがある。微細なパターンを形成する半導体回路素子の製造においては、該パーティクルが断線等の不良発生の要因となり得る。
したがって、本実施形態において、第１の電極７０の線膨張係数を第２の電極７１の線膨張係数よりも小さくすることが好適である。すなわち、第１の電極７０の材料の線膨張係数α１及び第２の電極７１の材料の線膨張係数α２はα１＜α２の関係を満たすことが好ましい。そうすることで、第１の電極７０の熱膨張量を第１の電極７０に付着した付着物の熱膨張量に近づき、該付着物に加わるストレスを小さくすることで剥離を低減でき、基板１１１に付着するパーティクルも低減される。
【００２０】
このような材料の組み合わせとの例としては、第１の電極７０にＭｏを用いた場合、第２の電極７１としてＴｉ、ニッケル鉄合金（ＮｉＦｅ合金）、タングステン（Ｗ）、タンタル（Ｔａ）等が用いられる。また第２の電極７１にＴｉを用いた場合は、第１の電極７０の材料としてはＭｏやパイロリティックグラファイト（ＰＧ）等のカーボンからなる材料が用いられる。このような材料を選ぶことで、前述の熱膨張量の関係を実現することが可能となり、前述の効果を得ることができる。
【００２１】
線膨張係数と後述するスパッタ率の値を表１に示す。なお、表中の「＊（１）」等の符号は、各値を引用した文献（非特許文献１乃至３）を示すものである。
【表１】
2014170935.tif 000003
【００２２】
（第２の実施形態）
本実施形態では、第１の電極７０はＴｉを材料とし、第２の電極７１はＰＧを材料としている。この場合、イオンビーム処理を行うとＴｉを材料とする第１の電極７０の表面に第２の電極７１の材料のＰＧが付着する。一方、濃硫酸、濃硝酸又はその混合液等の溶液に対しての溶解レートはＴｉよりもＰＧの方が大きいという性質がある。したがって、この性質を利用して濃硫酸、濃硝酸又はその混合液等の溶液で洗浄を行うことで、Ｔｉに対してＰＧが選択的に溶解されるので、付着したＰＧを除去することができる。このようにして、イオンビーム処理により第１の電極７０に付着した付着物を選択エッチングにより除去することが可能となり、第１の実施形態と同様にして電極アセンブリ１０９の変形が低減又は解消される効果を奏する。また、特にＰＧはイオンビームに対しての耐スパッタ性（耐スパッタ率）が非常に高く、イオンビーム処理によって飛散しにくく、付着物の第１の電極７０への堆積量も少なくなる。したがって、電極アセンブリ１０９の洗浄頻度又は交換頻度を少なくすることができる。
このように、第１の電極７０と第２の電極７１とを異なる材料とするとともに、第２の電極７１を第１の電極７０に比べて耐スパッタ性の高い材料とすることで、第１の電極７０の洗浄を容易とし、かつ交換周期を延ばすことが可能となる。これにより、メンテナンスの工数及びコストを低減できる。
また、第１の実施形態と同様に、第３の電極７２を第２の電極７１と異なる材料とすることが好ましい。更に、第３の電極７２を第１の電極７０と同一の材料とすることがより好ましい。すなわち、本実施形態に照らし合わせて具体的に記述すると、第１の電極７０はＴｉを材料とし、第２の電極７１はＰＧを材料とし、第３の電極７２はＴｉを材料とすることが好適である。このようにすることで、第１の実施形態と同様に容易に第３の電極７２の洗浄を行うことが可能となる。
【００２３】
このとき、第１の電極７０の材料であるＴｉと第２の電極７１の材料であるＰＧとの熱膨張係数を比較すると、ＰＧに比べてＴｉの熱膨張係数の方が大きい。したがって、イオンビーム処理中の第１の電極７０と第２の電極７１の熱膨張量の差が、第１の電極７０及び第２の電極７１が同一の物質である場合に比べて大きくなり得る。このとき、熱膨張量の差により、イオンビーム処理時に第１の電極７０及び第２の電極７１に備えられたイオン通過孔の位置がずれることが問題となることがある。近年、電子部品等の製造効率向上のため、被処理物である基板１１１が大面積化してきている。それに伴い、イオン発生室１０２も大型化が必要となり、第１乃至第３の電極についても大口径化が要求される傾向にある。そのため、前述のイオン通過孔の位置がずれることが問題になりやすくなってきている。
このような問題を改善するため、特に第１の電極７０と第２の電極７１との間の熱膨張量の差が問題となり得る大面積基板用の処理装置においては、第１の電極７０と第２の電極７１のイオン通過孔をあらかじめ熱膨張を考慮した位置に形成することが好ましい。すなわち、イオンビームの照射時において、温度上昇による熱膨張により、非照射時の位置よりも電極のイオン通過孔が垂直方向から見て面内方向において一致する方向に各電極の各イオン通過孔が移動するようになっていればよい。また、そのように各イオン通過孔の位置を材料の線膨張係数を考慮して設定すればよい。このとき、イオンビームの非照射時、つまり非稼働時には、各電極上の各イオン通過孔は、他の電極のイオン通過孔に対しては面内方向に完全には一致しない位置に配置されることになってもよい。
なお、本説明において、説明を簡略化するために主に第１の電極７０と第２の電極７１の関係について述べたが、第２の電極７１と第３の電極７２との間の関係についても同様とすることが可能であり、同様の効果を奏する。
【００２４】
（第３の実施形態）
本実施形態では、第１の電極７０はＭｏを材料とし、第２の電極７１はＴｉを材料とした点は第１の実施形態と同様である。本実施形態では更に、第１の電極の表面の少なくとも一部を第２の電極７１に含まれる材料でコーティング（被覆）している。
第１の実施形態の項目で述べたとおり、第１の電極７０と第２の電極７１の材料が異なる場合、熱膨張量の差に起因して第１の電極７０に付着した物質がストレスを受ける。このストレスにより、第１の電極７０に付着した物質が剥がれやすくなり、基板１１１の表面にパーティクルが発生する原因となることが問題となり得る。そのため、本項目で述べる第３の本実施形態ではあらかじめ第２の電極７１に含まれる材料で第１の電極７０をコーティングしておく。そうすることで、イオンビームの照射時には第２の電極７１の物質が付着物として第１の電極７０上に直接では無く、該コーティング膜を介して付着することになる。この場合、付着物の物質とコーティング膜とが同一物質であるため、付着物はコーティング膜上に高い密着性で付着する。本実施形態では第１の電極７０の材料であるＭｏ上にＴｉの薄膜がコーティングされている。なお、必ずしも第１の電極７０の全ての表面をコーティングする必要は無く、主として第２の電極７１の被エッチング物質が付着する領域、すなわち第１の電極７０における第２の電極７１と対向する側の面に少なくともコーティング膜が形成されていればよい。
【００２５】
コーティング膜は種々の方法によって形成される。例えば第１の電極７０上にＣＶＤ（Ｃｈｅｍｉｃａｌ  Ｖａｐｏｒ  Ｄｅｐｏｓｉｔｉｏｎ）、ＰＶＤ（Ｐｈｙｓｉｃａｌ  Ｖａｐｏｒ  Ｄｅｐｏｓｉｔｉｏｎ）、めっき法、溶射等の種々の処理方法を施すことで形成される。特に基材とコーティング膜との密着性の観点から、密着性に優れる溶射処理によってコーティング膜を形成することが好ましい。
コーティングされた電極を洗浄する際は、付着物をコーティング膜ごと基材に対して選択的に除去し、その後に再度溶射処理によってコーティング膜を形成することで繰り返し使用可能である。例えば、本実施形態の場合、第１の実施形態と同様にフッ化水素酸等の溶液により、コーティング膜のＴｉと表面に付着したＴｉを同時に除去し、その後溶射処理によって再びＴｉ膜を形成することで、繰り返し使用可能となる。
本実施形態においても、第１の実施形態で述べたように、第２の電極７１の材料よりも熱膨張係数が小さい材料を第１の電極７０の材料とすることが好ましい。第１の電極７０の熱膨張量と、コーティング膜及び付着物の熱膨張量との差を低減することで、第１の実施形態と同様の効果を得るためである。
なお、本説明において、説明を簡略化するために主に第１の電極７０と第２の電極７１のみについて述べたが、第３の電極７２についても第１の電極７０と同様にＴｉをコーティングしたＭｏを用いることが可能であり、同様の効果を奏する。
【００２６】
（第４の実施形態）
本実施形態は第２の実施形態の第１の電極７０をＴｉからＭｏに変更したものである。すなわち、本実施形態は第１の電極７０はＭｏを材料とし、第２の電極７１はＰＧを材料としたものである。本実施形態においても第２の実施形態と同様の効果を得ることができる。イオンビーム処理を行うと、Ｍｏを材料とする第１の電極７０上に第２の電極７１の材料のＰＧが付着する。この付着物は、前述の実施形態と同様に、選択的にエッチングして除去することが可能である。
【００２７】
（第５の実施形態）
本実施形態では、第１の電極７０はＭｏを材料とし、第２の電極７１もＭｏを材料としている。ただし、第１の電極７０の表面の少なくとも一部をニッケル（Ｎｉ）でコーティングしている。そうすることで、イオンビーム処理時には第３の実施形態と同様にコーティング膜上に付着物が形成されることになり、第１の電極７０と第２の電極７１の主要な材料が同じであるにもかかわらず、第３の実施形態と同様の効果を得ることができる。また、これに加えて、ＮｉはＭｏとの間の密着力が良好であるという性質を有するので、付着物がはがれにくくなる利点がある。
第１の電極７０の洗浄において、ＭｏからＮｉのコーティング膜を選択的にエッチングする方法として、塩化第二鉄の溶液を用いることができる。該選択エッチング以外の例えばコーティング等の手順は第３の実施形態と同様に行うことができる。
なお、本説明において、説明を簡略化するために主に第１の電極７０と第２の電極７１のみについて述べたが、第３の電極７２についても第１の電極７０と同様にＮｉをコーティングしたＭｏを用いることが可能であり、同様の効果を奏する。
【００２８】
（第６の実施形態）
本実施形態は第５の実施形態の第２の電極に含まれる材料をＭｏからＰＧに変更したものである。すなわち、第１の電極７０はＭｏを材料とし、第２の電極７１はＰＧを材料としている。ただし、第１の電極７０の表面の少なくとも一部をニッケル（Ｎｉ）でコーティングしている。そうすることで、イオンビーム処理時には第３の実施形態と同様にコーティング膜上に付着物が形成されることになり、第３及び第５の実施形態と同様の効果を得ることができる。また、第２の実施形態の項目で述べたとおり、ＰＧはＭｏに比べてイオンビームに対しての耐スパッタ性が非常に高く、付着物の第１の電極７０への堆積量が少なくなる。したがって、電極アセンブリ１０９の洗浄頻度又は交換頻度を更に少なくすることができるという付加的な効果を得ることができる。
なお、本説明において、説明を簡略化するために主に第１の電極７０と第２の電極７１のみについて述べたが、第３の電極７２についても第１の電極７０と同様にＮｉをコーティングしたＭｏを用いることが可能であり、同様の効果を奏する。
【００２９】
（第７の実施形態）
本実施形態は第１の電極７０はＰＧを材料とし、第２の電極７１はＭｏを材料とし、第３の電極７２はＴｉを材料としたものである。本実施形態によっても第１の実施形態と同様の効果を得ることができる。なお、第１の電極７０の洗浄において、ＰＧを材料とする第１の電極７０から付着物のＭｏを選択的にエッチングする方法としては、フッ化水素酸と硝酸の混合溶液を用いることができる。
【００３０】
（その他の実施形態）
上記実施形態では、イオンビーム処理として、イオンビームエッチングについて説明したが、本発明は、イオン注入といったイオンビームを用いた処理であれば、いずれの形態にも適用できる。
【００３１】
以上の実施形態において説明したように、ＩＢＥ装置１００の電極アセンブリ１０９が有する第１の電極７０及び第２の電極７１の材料を異ならせている。これにより、イオンビーム処理により第１の電極７０上に付着した第２の電極７１の材料を、第１の電極７０よりも第２の電極７１の溶解レートが大きい溶液を用いた選択エッチングにより容易に洗浄し、除去することが可能となる。このようにして、機械的な力が加わらない、反応性を利用した化学的な処理が可能となるので、従来のブラスト処理等の物理的な処理において問題となっていた電極アセンブリ１０９の変形が低減又は解消される。そのため、電極アセンブリ１０９の寿命が延長され、繰り返し使用することができるという効果を得ることができる。
【図１】
2014170935.tif 000004
【図２】
2014170935.tif 000005
【手続補正書】
【提出日】平成26年7月9日(2014.7.9)
【手続補正１】
【補正対象書類名】特許請求の範囲
【補正対象項目名】全文
【補正方法】変更
【補正の内容】
【特許請求の範囲】
【請求項１】
イオンビーム照射により処理を行うイオンビーム処理装置において、
イオン発生手段が備えられたイオン発生室と、
前記処理の対象物を保持するための保持部が配置され、前記処理が行われる処理室と、  前記イオン発生室と前記処理室を区分するとともに、前記イオン発生室で発生したイオンを前記処理室に引き出してイオンビームを形成するための複数の電極であって、
前記イオン発生室側に配置され、イオンを通過させるためのイオン通過孔を有する第１の電極と、該第１の電極の隣であって、前記第１の電極よりも前記処理室に近い側に配置され、イオンを通過させるためのイオン通過孔を有する第２の電極とを含む複数の電極と、
前記第１の電極と前記第２の電極に対して前記イオン発生室の前記イオン発生手段で発生したイオンを加速させるように異なる電位を与えるための電源とを備え、
前記第１の電極の材料と前記第２の電極の材料とは異なっており、
前記第１の電極の材料の線膨張係数α１及び前記第２の電極の材料の線膨張係数α２はα１＜α２の関係を満たすことを特徴とするイオンビーム処理装置。
【請求項２】
（削除）
【請求項３】
（削除）
【請求項４】
（削除）
【請求項５】
（削除）
【請求項６】
（削除）
【請求項７】
（削除）
【請求項８】
（削除）
【請求項９】
（削除）
【請求項１０】
（削除）
【請求項１１】
（削除）
【請求項１２】
（削除）
【請求項１３】
（削除）
【請求項１４】
（削除）
【請求項１５】
（削除）
【請求項１６】
イオンビーム照射により処理を行うイオンビーム処理装置において、
イオン発生手段が備えられたイオン発生室と、
前記処理の対象物を保持するための保持部が配置され、前記処理が行われる処理室と、  前記イオン発生室と前記処理室を区分するとともに、前記イオン発生室で発生したイオンを前記処理室に引き出してイオンビームを形成するための複数の電極であって、
前記イオン発生室側に配置され、イオンを通過させるためのイオン通過孔を有する第１の電極と、該第１の電極の隣であって、前記第１の電極よりも前記処理室に近い側に配置され、イオンを通過させるためのイオン通過孔を有する第２の電極とを含む複数の電極と、
前記第１の電極と前記第２の電極に対して前記イオン発生室の前記イオン発生手段で発生したイオンを加速させるように異なる電位を与えるための電源とを備え、
前記第１の電極の材料と前記第２の電極の材料とは異なっており、
前記第２の電極よりも前記処理室に近い側に配置された第３の電極を更に備え、前記第１の電極及び前記第２の電極に印加される電位のいずれとも異なる電位が前記第３の電極に与えられており、
前記第３の電極の材料と前記第２の電極の材料とは異なることを特徴とするイオンビーム処理装置。
【請求項１７】
前記複数の電極は、複数の平板状電極を有し、
前記複数の平板状電極はイオンを通過させるための多数のイオン通過孔を有することを特徴とする請求項１又は２に記載のイオンビーム処理装置。
【請求項１８】
イオンビーム照射により処理を行うイオンビーム処理装置において、
イオン発生手段が備えられたイオン発生室と、
前記処理の対象物を保持するための保持部が配置され、前記処理が行われる処理室と、  前記イオン発生室と前記処理室を区分するとともに、前記イオン発生室で発生したイオンを前記処理室に引き出してイオンビームを形成するための複数の電極であって、
前記イオン発生室側に配置され、イオンを通過させるためのイオン通過孔を有する第１の電極と、該第１の電極の隣であって、前記第１の電極よりも前記処理室に近い側に配置され、イオンを通過させるためのイオン通過孔を有する第２の電極とを含む複数の電極と、
前記第１の電極と前記第２の電極に対して前記イオン発生室の前記イオン発生手段で発生したイオンを加速させるように異なる電位を与えるための電源とを備え、
前記第１の電極の材料と前記第２の電極の材料とは異なっており、
前記複数の電極は、複数の平板状電極を有し、
前記複数の平板状電極はイオンを通過させるための多数のイオン通過孔を有し、
イオンビームの非照射時において、前記各平板状電極上の前記各イオン通過孔は、他の平板状電極に対し垂直な方向から見て面内方向に一致しない位置に配置されており、
イオンビームの照射時において、温度上昇による熱膨張により、前記非照射時の位置よりも他の平板状電極のイオン通過孔と面内方向で一致する方向に前記各イオン通過孔が移動するように、前記平板状電極の各々の前記各イオン通過孔の位置と材料の線膨張係数とが設定されていることを特徴とするイオンビーム処理装置。
【請求項１９】
前記第１の電極はモリブデンを含み、前記第２の電極は、チタン、ニッケル鉄合金、タングステン、タンタルの群から選ばれる１つ以上の材料を含むことを特徴とする請求項１に記載のイオンビーム処理装置。
【請求項２０】
前記第１の電極はパイロリティックグラファイトを含み、前記第２の電極は、チタンを含むことを特徴とする請求項１に記載のイオンビーム処理装置。
【請求項２１】
前記第２の電極の材料の耐スパッタ率は、前記第１の電極の材料の耐スパッタ率よりも大きいことを特徴とする請求項３又は４に記載のイオンビーム処理装置。
【請求項２２】
前記第１の電極はチタンを含み、前記第２の電極はパイロリティックグラファイトを含むことを特徴とする請求項２又は４に記載のイオンビーム処理装置。
【請求項２３】
前記第１の電極の少なくとも一部に前記第２の電極に含有される材料がコーティングされていることを特徴とする請求項１に記載のイオンビーム処理装置。
【請求項２４】
前記第１の電極の少なくとも一部にニッケルがコーティングされていることを特徴とする請求項１、５又は６に記載のイオンビーム処理装置。
【請求項２５】
前記第１の電極の前記第２の電極と対向する側の面にのみ、前記第２の電極に含有される材料がコーティングされていることを特徴とする請求項９に記載のイオンビーム処理装置。
【請求項２６】
前記第１の電極と前記第３の電極は同一の材料を含むことを特徴とする請求項２に記載のイオンビーム処理装置。
【請求項２７】
イオンビーム照射により処理を行うイオンビーム処理装置であって、
イオン発生手段が備えられたイオン発生室と、
前記処理の対象物を保持するための保持部が配置され、前記処理が行われる処理室と、  前記イオン発生室と前記処理室を区分するとともに、前記イオン発生室で発生したイオンを前記処理室に引き出してイオンビームを形成するための複数の電極であって、
前記イオン発生室側に配置され、イオンを通過させるためのイオン通過孔を有する第１の電極と、該第１の電極の隣であって、前記第１の電極よりも前記処理室に近い側に配置され、イオンを通過させるためのイオン通過孔を有する第２の電極とを含む複数の電極と、
前記第１の電極と前記第２の電極に対して前記イオン発生室の前記イオン発生手段で発生したイオンを加速させるように異なる電位を与えるための電源とを備え、
前記第１の電極の材料と前記第２の電極の材料とは異なる、イオンビーム処理装置が備える前記第１の電極を洗浄する方法であって、
前記第１の電極の材料に対しての溶解レートよりも前記第２の電極の材料に対しての溶解レートの方が大きい洗浄用物質を準備するステップと、
前記洗浄用物質を反応させることによって、前記第１の電極に付着した前記第２の電極の材料を前記第１の電極から除去するステップと
を含むことを特徴とする方法。
【請求項２８】
前記第１の電極はチタンを含み、前記第２の電極はパイロリティックグラファイトを含むことを特徴とする請求項１３に記載の方法。
【請求項２９】
イオンビーム処理装置においてイオン源からイオンを引き出してイオンビームを形成するための電極アセンブリであって、
前記電極アセンブリは複数の電極を有し、
前記複数の電極は、
イオンを通過させるためのイオン通過孔を有し、前記イオン源側に設けられる第１の電極と、
イオンを通過させるためのイオン通過孔を有し、前記第１の電極の、前記イオン源と反対側に設けられる第２の電極とを含み、
前記第１の電極の材料と前記第２の電極の材料とは異なっており、
前記第１の電極の材料の線膨張係数α１及び前記第２の電極の材料の線膨張係数α２はα１＜α２の関係を満たす
ことを特徴とする電極アセンブリ。
【請求項３０】
イオンビーム照射により処理を行うイオンビーム処理装置において、
イオン発生手段が備えられたイオン発生室と、
前記処理の対象物を保持するための保持部が配置され、前記処理が行われる処理室と、  前記イオン発生室と前記処理室を区分するとともに、前記イオン発生室で発生したイオンを前記処理室に引き出してイオンビームを形成するための複数の電極であって、
前記イオン発生室側に配置され、イオンを通過させるためのイオン通過孔を有する第１の電極と、該第１の電極の隣であって、前記第１の電極よりも前記処理室に近い側に配置され、イオンを通過させるためのイオン通過孔を有する第２の電極とを含む複数の電極と、
前記第１の電極と前記第２の電極に対して前記イオン発生室の前記イオン発生手段で発生したイオンを加速させるように異なる電位を与えるための電源とを備え、
前記第１の電極の材料と前記第２の電極の材料とは異なっており、
前記第１の電極はチタンを含み、前記第２の電極はパイロリティックグラファイトを含むことを特徴とするイオンビーム処理装置。
【手続補正２】
【補正対象書類名】明細書
【補正対象項目名】０００３
【補正方法】変更
【補正の内容】
【０００３】
ビーム処理装置において、電極アセンブリが有する、正の電圧が印加される第１の電極に、負の電圧が印加される第２の電極の物質を含む付着物が付着する問題がある。これに対し、反応性を利用した該付着物の選択的な除去を行うことを可能とするイオンビーム処理装置、電極アセンブリ、及び電極アセンブリの洗浄方法を提供することを目的とする。
［０００６］
このような目的を達成するために、本発明の第１の態様は、イオンビーム照射により処理を行うイオンビーム処理装置において、イオン発生手段が備えられたイオン発生室と、処理の対象物を保持するための保持部が配置され、処理が行われる処理室と、イオン発生室と処理室を区分するとともに、イオン発生室で発生したイオンを処理室に引き出してイオンビームを形成するための複数の電極であって、イオン発生室側に配置され、イオンを通過させるためのイオン通過孔を有する第１の電極と、該第１の電極の隣であって、第１の電極よりも処理室に近い側に配置され、イオンを通過させるためのイオン通過孔を有する第２の電極とを含む複数の電極と、第１の電極と第２の電極に対してイオン発生室のイオン発生手段で発生したイオンを加速させるように異なる電位を与えるための電源とを備え、第１の電極の材料と第２の電極の材料とは異なっており、第１の電極の材料の線膨張係数α１及び第２の電極の材料の線膨張係数α２はα１＜α２の関係を満たすことを特徴とする。
［０００７］
本発明の第２の態様は、イオンビーム照射により処理を行うイオンビーム処理装置において、イオン発生手段が備えられたイオン発生室と、処理の対象物を保持するための保持部が配置され、処理が行われる処理室と、イオン発生室と処理室を区分するとともに、イオン発生室で発生したイオンを処理室に引き出してイオンビームを形成するための複数の電極であって、イオン発生室側に配置され、イオンを通過させるためのイオン通過孔を有する第１の電極と、該第１の電極の隣であって、第１の電極よりも処理室に近い側に配置され、イオンを通過させるためのイオン通過孔を有する第２の電極とを含む複数の電極と、第１の電極と第２の電極に対してイオン発生室のイオン発生手段で発生したイオンを加速させるように異なる電位を与えるための電源とを備え、第１の電極の材料と第２の電極の材料とは異なっており、第２の電極よりも処理室に近い側に配置された第３の電極を更に備え、第１の電極及び第２の電極に印加される電位のいずれとも異なる電位が第３の電極に与えられており、第３の電極の材料と第２の電極の材料とは異なることを特徴とする。
【手続補正３】
【補正対象書類名】明細書
【補正対象項目名】０００４
【補正方法】変更
【補正の内容】
【０００４】
［０００８］
本発明の第３の態様は、イオンビーム照射により処理を行うイオンビーム処理装置において、イオン発生手段が備えられたイオン発生室と、処理の対象物を保持するための保持部が配置され、処理が行われる処理室と、イオン発生室と処理室を区分するとともに、イオン発生室で発生したイオンを処理室に引き出してイオンビームを形成するための複数の電極であって、イオン発生室側に配置され、イオンを通過させるためのイオン通過孔を有する第１の電極と、該第１の電極の隣であって、第１の電極よりも処理室に近い側に配置され、イオンを通過させるためのイオン通過孔を有する第２の電極とを含む複数の電極と、第１の電極と第２の電極に対してイオン発生室のイオン発生手段で発生したイオンを加速させるように異なる電位を与えるための電源とを備え、第１の電極の材料と第２の電極の材料とは異なっており、複数の電極は、複数の平板状電極を有し、複数の平板状電極はイオンを通過させるための多数のイオン通過孔を有し、イオンビームの非照射時において、各平板状電極上の各イオン通過孔は、他の平板状電極に対し垂直な方向から見て面内方向に一致しない位置に配置されており、イオンビームの照射時において、温度上昇による熱膨張により、非照射時の位置よりも他の平板状電極のイオン通過孔と面内方向で一致する方向に各イオン通過孔が移動するように、平板状電極の各々の各イオン通過孔の位置と材料の線膨張係数とが設定されていることを特徴とする。
［０００９］
本発明の第４の態様は、イオンビーム照射により処理を行うイオンビーム処理装置において、イオン発生手段が備えられたイオン発生室と、処理の対象物を保持するための保持部が配置され、処理が行われる処理室と、イオン発生室と処理室を区分するとともに、イオン発生室で発生したイオンを処理室に引き出してイオンビームを形成するための複数の電極であって、イオン発生室側に配置され、イオンを通過させるためのイオン通過孔を有する第１の電極と、該第１の電極の隣であって、第１の電極よりも処理室に近い側に配置され、イオンを通過させるためのイオン通過孔を有する第２の電極とを含む複数の電極と、第１の電極と第２の電極に対してイオン発生室のイオン発生手段で発生したイオンを加速させるように異なる電位を与えるための電源とを備え、第１の電極の材料と第２の電極の材料とは異なる、イオンビーム処理装置に備えられた第１の電極を洗浄する方法であって、第１の電極の材料に対しての溶解レートよりも第２の電極の材料に対しての溶解レートの方が大きい洗浄用物質を準備するステップと、洗浄用物質を反応させることによって、第１の電極に付着し
【手続補正４】
【補正対象書類名】明細書
【補正対象項目名】０００５
【補正方法】変更
【補正の内容】
【０００５】
た第２の電極の材料を第１の電極から除去するステップとを含むことを特徴とする。
［００１０］
本発明の第５の態様は、本発明の第１の態様のイオンビーム処理装置に含まれ、また、本発明の第４の態様の洗浄方法の対象物である、イオン源からイオンを引き出してイオンビームを形成するための電極アセンブリであって、電極アセンブリは複数の電極を有し、複数の電極は、イオンを通過させるためのイオン通過孔を有し、イオン源側に設けられる第１の電極と、イオンを通過させるためのイオン通過孔を有し、第１の電極の、イオン源と反対側に設けられる第２の電極とを含み、第１の電極の材料と第２の電極の材料とは異なることを特徴とする。
［００１１］
本発明の第６の態様は、イオンビーム照射により処理を行うイオンビーム処理装置において、イオン発生手段が備えられたイオン発生室と、処理の対象物を保持するための保持部が配置され、処理が行われる処理室と、イオン発生室と処理室を区分するとともに、イオン発生室で発生したイオンを処理室に引き出してイオンビームを形成するための複数の電極であって、イオン発生室側に配置され、イオンを通過させるためのイオン通過孔を有する第１の電極と、該第１の電極の隣であって、第１の電極よりも処理室に近い側に配置され、イオンを通過させるためのイオン通過孔を有する第２の電極とを含む複数の電極と、第１の電極と第２の電極に対してイオン発生室のイオン発生手段で発生したイオンを加速させるように異なる電位を与えるための電源とを備え、第１の電極の材料と第２の電極の材料とは異なっており、第２の電極よりも処理室に近い側に配置された第３の電極を更に備え、第１の電極及び第２の電極に印加される電位のいずれとも異なる電位が第３の電極に与えられており、第３の電極の材料と第２の電極の材料とは異なっており、前記第１の電極はチタンを含み、前記第２の電極はパイロリティックグラファイトを含むことを特徴とする。
［００１２］
本発明に係るイオンビーム処理装置、洗浄方法及び電極アセンブリによれば、イオンビーム処理装置の使用により、イオン発生室側に配置される第１の電極に、該第１の電極の隣であって、処理室に近い側に配置される第２の電極の物質を含んだ付着物が付着することに対し、反応性を利用した該付着物の選択的な除去を行うことを可能とするイオンビーム処理装置、電極アセンブリ、及び電極アセンブリの洗浄方法を提供することができる。
【手続補正５】
【補正対象書類名】明細書
【補正対象項目名】０００６
【補正方法】変更
【補正の内容】
【０００６】
［図面の簡単な説明］
［００１３］
［図１］本発明の実施形態に係る処理装置の一例としてのＩＢＥ装置の概略図である。
［図２］本発明の実施形態に係るＩＢＥ装置の一部である電極アセンブリの概略図である。
［発明を実施するための形態］
［００１４］
以下、図面を参照して本発明の実施の形態を説明する。なお、本発明は本実施形態に限定されず、その要旨を逸脱しない範囲において適宜変更可能である。また、以下で説明する図面において、同機能を有するものは同一符号を付け、その繰り返しの説明は省略することもある。
［００１５］
本実施形態のイオンビーム処理装置の一例としての、ＩＢＥ装置の概略図を図１に示し、イオンビーム処理装置の構成を説明する。
ＩＢＥ装置１００はイオン発生室１０２と処理室１０１とを有する。
イオン発生室１０２内にプラズマを形成するためのプラズマ形成手段として、ベルジャ（放電容器）１０４、ガス導入部１０５、ベルジャ１０４内に誘導磁界を発生させるための、導電部材を含むアンテナ１０６が設置されている。ベルジャ１０４外には更に、アンテナ１０６には高周波電力（ソース電力）を供給する放電用電源１１２、放電用電源１１２とアンテナ１０６の間に設けられた整合器１０７、電磁コイル１０８が設置されている。ベルジャ１０４は、イオン発生室１０２と処理室１０１の内部を真空に保つチャンバ外壁の一部であり、放電により発生させたプラズマを格納する容器でもある。放電用電源１１２から供給された高周波電力がアンテナ１０６に供給され、ベルジャ１０４内部のイオン発生室１０２にプラズマが形成される。
［００１６］
処理室１０１はイオンビームを中和するニュートラライザー１１３と、処理の対象物である基板１１１を保持するための保持部である基板ホルダ１１０と、イオン発生室１０２と処理室１０１の内部を排気して真空に保つための排気ポンプ１０３とを備える。該基板ホルダ１１０には不図示のＥＳＣ（Ｅｌｅｃｔｒｏｓｔａｔｉｃ  Ｃｈｕｃｋ）電極が接続される。このＥＳＣ電極によって、基板ホルダ１１０に載置された基板１１１が静電吸着により固定される。基板ホルダ１１０は基板を固定する機能を有していればよく、ＥＳＣ電極によ
【手続補正６】
【補正対象書類名】明細書
【補正対象項目名】０００７
【補正方法】変更
【補正の内容】
【０００７】
る静電吸着を利用したものでなくても良い。例えばクランプチャック等の種々の基板固定方法を用いることができる。
［００１７］
イオン発生室１０２と処理室１０１とを区分する境界にはイオンを引き出すイオン通過孔を有する電極アセンブリ１０９が設置されている。電極アセンブリ１０９の概略図を図２に示す。
電極アセンブリ１０９はイオン通過孔となる孔部を有する複数枚の平板状電極を有している。図中ではイオン通過孔を各平板状電極上に１つずつ図示しているが、同様のイオン通過孔が多数配置されていても良い。例えば、グリッド（格子）状に多数のイオン通過孔が縦横に配置されていても良い。図２に示すとおり、電極アセンブリ１０９は、イオン発生室１０２側から処理室１０１側に向かって順に設けられた、第１の電極７０、第２の電極７１、第３の電極７２を有している。すなわち、第１の電極７０は、最もイオン発生室側、すなわちイオン源側に配置されており、第２の電極７１は、第１の電極７０の隣であって、該第１の電極７０よりも処理室１０１に近い側に配置されている。また、第３の電極７２は、最も処理室１０１側に配置されている。第１の電極７０及び第２の電極７１には電圧源７３及び電圧源７４が接続されており、第１の電極には正の電圧が、第２の電極には負の電圧が印加される。これにより、第１の電極と第２の電極の間にはイオンを加速するための電位差が発生する。第３の電極７２は、電気的に接地されている。第２の電極７１と第３の電極７２との電位差を制御することにより、静電レンズ効果を用いてイオンビームの径を所定の数値範囲内に制御することができる。
［００１８］
ＩＢＥ装置１００を用いたイオンビーム照射の動作を説明する。まず、ガス導入部１０５からイオン発生室１０２内にアルゴン（Ａｒ）等の不活性ガスを含むプロセスガスを導入する。次に、アンテナ１０６に放電用電源１１２から高周波を印加することでイオン発生室１０２内のプロセスガスをイオン化し、イオンを含むプラズマ７５を発生させてイオン源を準備する。イオン発生室１０２に形成されたプラズマ７５に含まれるイオンは電極アセンブリ１０９に設けられた多数のイオン通過孔を通過する際に、第１の電極７０、第２の電極７１の間に与えられた電位差により加速される。そして該イオンは処理室１０１にイオンビーム７６として引き出される。該イオンビームは処理室１０１に引き出された後、ニュートラライザー１１３により中和され、基板１１１に照射されることで基板１１１表面のエッチング処理が行われる。
【手続補正７】
【補正対象書類名】明細書
【補正対象項目名】０００８
【補正方法】変更
【補正の内容】
【０００８】
［００１９］
前述のとおり、イオンが電極アセンブリ１０９の有する各電極に設けられたイオン通過孔を通過しようとする際、加速されたイオンの一部はイオン通過孔を通過できず第２の電極に大きなエネルギーを持って衝突する。そのため、ＩＢＥ装置１００の使用に伴い、第２の電極７１の特にイオン通過孔付近がエッチングされる。このとき第２の電極７１から飛散した第２の電極７１の物質は主として第１の電極７０の第２の電極７１側（プラズマ７５に面していない側）に付着する。この付着物は、第１の電極７０のイオン通過孔の径を変化させる等、イオンビーム処理の安定性に悪影響をもたらすので、定期的に除去することが必要となる。そのため、イオンビーム処理後に電極アセンブリ１０９の洗浄工程が行われる。以下、電極アセンブリ１０９の詳細と洗浄について、具体的に実施形態を述べる。
［００２０］
（第１の実施形態）
本実施形態では、第１の電極７０はモリブデン（Ｍｏ）を材料とし、第２の電極７１はチタン（Ｔｉ）を材料としている。なお、本実施形態では、「第１の電極７０の材料がＭｏである」ことは、Ｍｏ以外の元素、化合物等を除外することを意図するものでは無い。よって、電極アセンブリ１０９においてイオンを加速させるための正の電圧を印加する機能が果たせるのであれば、第１の電極７０がＭｏ以外の成分（元素、化合物、不純物など）を含有しても良い。すなわち、本実施形態では、第１の電極７０は、主成分としてＭｏを含んでいる、と言える。また、第２の電極７１の材料がＴｉである」ことは、Ｔｉ以外の元素、化合物等を除外することを意図するものでは無い。よって、電極アセンブリ１０９においてイオンを加速させるための負の電圧を印加する機能が果たせるのであれば、第２の電極７１がＴｉ以外の成分（元素、化合物、不純物など）を含有しても良い。すなわち、本実施形態では、第２の電極７１は、主成分としてＴｉを含んでいる、と言える。
なお、本明細書においては、「所定の電極の材料が所定の物質である」というような記載をする場合、それは、上記所定の電極が所定の物質以外の成分（元素、化合物、不純物など）を含んでも良いことを意味する。
本実施形態では、イオンビーム処理を行うと、第２の電極７１がプラズマ７５から引き出されたイオンによりエッチングされることがあり、該エッチングにより第２の電極７１の材料であるＴｉが飛散することがある。この飛散により、Ｍｏを材料とする第１の電極７０の表面に第２の電極７１の材料のＴｉが
【手続補正８】
【補正対象書類名】明細書
【補正対象項目名】０００９
【補正方法】変更
【補正の内容】
【０００９】
付着する。一方、フッ化水素酸等の溶液に対しての溶解レートはＭｏよりもＴｉの方が大きいという性質がある。したがって、第１の電極７０をフッ化水素酸等の溶液を洗浄用物質として用いて洗浄することで、この性質を利用してＭｏに対してＴｉが選択的に溶解される。そのため、第２電極７１がエッチングされることに起因する第１の電極７０に付着したＴｉを選択的に除去することができる。このように、第１の電極７０の材料と第２の電極７１を異ならせることにより、イオンビーム処理により付着した付着物を選択エッチングにより除去することが可能となる。これにより、機械的な力が加わらない化学的な処理が可能となるので、従来のブラスト処理等の物理的な処理において問題となっていた電極アセンブリ１０９の変形が低減又は解消される。したがって、電極アセンブリ１０９の寿命が長くなり、繰り返し使用できるという利点がある。すなわち、ブラスト処理等の物理的な方法により洗浄しなくても、第１の電極７０に付着した、第２の電極７１起因の付着物を良好に除去することができる。
［００２１］
また、イオンビーム処理により削られ、飛散した第２の電極７１の材料は主として第１の電極７０に付着するが、その一部は第３の電極７２にも付着する。そこで、第３の電極７２も第２の電極７１と異なる材料とすることが好ましい。そうすることで、第１の電極７０の洗浄と同様に、第３の電極７２も付着物を選択的に溶解できる溶液を用いて洗浄することが可能であり、第３の電極７２の洗浄を容易に行うことができる。更に、第３の電極７２を第１の電極７０と同一の材料とすることで、電極アセンブリ１０９の洗浄を第１の電極７０と全く同様の工程で行うことができるようになる。工程簡略化のために同時に洗浄することも可能である。具体的には例えば、第１の電極７０及び第３の電極７２はＭｏを材料とし、第２の電極７１はＴｉを材料とすればよい。そうすれば、第１の電極７０及び第３の電極７２に付着したＴｉをフッ化水素酸溶液により除去することができる。
［００２２］
このとき第１の電極７０の材料の熱膨張量を、第２の電極７１の材料の熱膨張量に近づけることで、第１の電極７０上に付着した第２の電極７１の物質を含む付着物の剥離を低減することができる。この点について以下で具体的に述べる。
第２の電極７１から飛散した物質は主として第１の電極７０のプラズマ７５に接する側と反対側の面（処理室１０１側の面）に付着する。ここで、プラズ
【手続補正９】
【補正対象書類名】明細書
【補正対象項目名】００１０
【補正方法】変更
【補正の内容】
【００１０】
マ７５に直接接する第１の電極７０はプラズマ７５のエネルギーを受け取る。つまり、第１の電極７０の処理室１０１側の面にあるためプラズマに直接接しない付着物に比べて加熱されやすい。したがって、第１の電極７０は付着物よりも高温となる。このため、仮に第１の電極７０の材料と第２の電極７１の材料、すなわち付着物の材料との線膨張係数が同一であれば、第１の電極７０の方が付着物よりも熱膨張量（＝線膨張係数×温度上昇量）が大きくなる。
なお、線膨張係数とは、単位長さあたりにおける、温度による長さの変化率を意味し、線膨張率、熱膨張率等と呼ばれることもある。線膨張係数は材料固有の定数であり、材料を決めることで、各電極の線膨張係数は定まる。
このように、第１の電極７０の熱膨張量が第１の電極７０に付着した付着物の熱膨張量よりも大きい場合、該付着物に大きなストレスが加わる。付着物に加わるストレスが大きいと、付着物が第１の電極７０から剥離して飛散し、基板１１１に付着してパーティクルを発生させることがある。微細なパターンを形成する半導体回路素子の製造においては、該パーティクルが断線等の不良発生の要因となり得る。
したがって、本実施形態において、第１の電極７０の線膨張係数を第２の電極７１の線膨張係数よりも小さくすることが好適である。すなわち、第１の電極７０の材料の線膨張係数α１及び第２の電極７１の材料の線膨張係数α２はα１＜α２の関係を満たすことが好ましい。そうすることで、第１の電極７０の熱膨張量を第１の電極７０に付着した付着物の熱膨張量に近づき、該付着物に加わるストレスを小さくすることで剥離を低減でき、基板１１１に付着するパーティクルも低減される。
［００２３］
このような材料の組み合わせとの例としては、第１の電極７０にＭｏを用いた場合、第２の電極７１としてＴｉ、ニッケル鉄合金（ＮｉＦｅ合金）、タングステン（Ｗ）、タンタル（Ｔａ）等が用いられる。また第２の電極７１にＴｉを用いた場合は、第１の電極７０の材料としてはＭｏやパイロリティックグラファイト（ＰＧ）等のカーボンからなる材料が用いられる。このような材料を選ぶことで、前述の熱膨張量の関係を実現することが可能となり、前述の効果を得ることができる。
［００２４］
線膨張係数と後述するスパッタ率の値を表１に示す。なお、表中の「＊（１）」等の符号は、各値を引用した文献（非特許文献１乃至３）を示すものである。
【手続補正１０】
【補正対象書類名】明細書
【補正対象項目名】００１１
【補正方法】変更
【補正の内容】
【００１１】
［表１］
2014170935.tif 000006
［００２５］
（第２の実施形態）
本実施形態では、第１の電極７０はＴｉを材料とし、第２の電極７１はＰＧを材料としている。この場合、イオンビーム処理を行うとＴｉを材料とする第１の電極７０の表面に第２の電極７１の材料のＰＧが付着する。一方、濃硫酸、濃硝酸又はその混合液等の溶液に対しての溶解レートはＴｉよりもＰＧの方が大きいという性質がある。したがって、この性質を利用して濃硫酸、濃硝酸又はその混合液等の溶液で洗浄を行うことで、Ｔｉに対してＰＧが選択的に溶解されるので、付着したＰＧを除去することができる。このようにして、イオンビーム処理により第１の電極７０に付着した付着物を選択エッチングにより除去することが可能となり、第１の実施形態と同様にして電極アセンブリ１０９の変形が低減又は解消される効果を奏する。また、特にＰＧはイオンビームに対しての耐スパッタ性（耐スパッタ率）が非常に高く、イオンビーム処理によって飛散しにくく、付着物の第１の電極７０への堆積量も少なくなる。したがって、電極アセンブリ１０９の洗浄頻度又は交換頻度を少なくすることができる。
このように、第１の電極７０と第２の電極７１とを異なる材料とするとともに、第２の電極７１を第１の電極７０に比べて耐スパッタ性の高い材料とすることで、第１の電極７０の洗浄を容易とし、かつ交換周期を延ばすことが可能となる。これにより、メンテナンスの工数及びコストを低減できる。
また、第１の実施形態と同様に、第３の電極７２を第２の電極７１と異なる材料とすることが好ましい。更に、第３の電極７２を第１の電極７０と同一の材料とすることがより好ましい。すなわち、本実施形態に照らし合わせて具体的に記述すると、第１の電極７０はＴｉを材料とし、第２の電極７１はＰＧを材料とし、第３の電極７２はＴｉを材料とすることが好適である。このようにすることで、第１の実施形態と同様に容易に第３の電極７２の洗浄を行うことが可能となる。
［００２６］
このとき、第１の電極７０の材料であるＴｉと第２の電極７１の材料であるＰＧとの熱膨張係数を比較すると、ＰＧに比べてＴｉの熱膨張係数の方が大きい。したがって、イオンビーム処理中の第１の電極７０と第２の電極７１の熱
【手続補正１１】
【補正対象書類名】明細書
【補正対象項目名】００１２
【補正方法】変更
【補正の内容】
【００１２】
膨張量の差が、第１の電極７０及び第２の電極７１が同一の物質である場合に比べて大きくなり得る。このとき、熱膨張量の差により、イオンビーム処理時に第１の電極７０及び第２の電極７１に備えられたイオン通過孔の位置がずれることが問題となることがある。近年、電子部品等の製造効率向上のため、被処理物である基板１１１が大面積化してきている。それに伴い、イオン発生室１０２も大型化が必要となり、第１乃至第３の電極についても大口径化が要求される傾向にある。そのため、前述のイオン通過孔の位置がずれることが問題になりやすくなってきている。
このような問題を改善するため、特に第１の電極７０と第２の電極７１との間の熱膨張量の差が問題となり得る大面積基板用の処理装置においては、第１の電極７０と第２の電極７１のイオン通過孔をあらかじめ熱膨張を考慮した位置に形成することが好ましい。すなわち、イオンビームの照射時において、温度上昇による熱膨張により、非照射時の位置よりも電極のイオン通過孔が垂直方向から見て面内方向において一致する方向に各電極の各イオン通過孔が移動するようになっていればよい。また、そのように各イオン通過孔の位置を材料の線膨張係数を考慮して設定すればよい。このとき、イオンビームの非照射時、つまり非稼働時には、各電極上の各イオン通過孔は、他の電極のイオン通過孔に対しては面内方向に完全には一致しない位置に配置されることになってもよい。
なお、本説明において、説明を簡略化するために主に第１の電極７０と第２の電極７１の関係について述べたが、第２の電極７１と第３の電極７２との間の関係についても同様とすることが可能であり、同様の効果を奏する。
［００２７］
（第３の実施形態）
本実施形態では、第１の電極７０はＭｏを材料とし、第２の電極７１はＴｉを材料とした点は第１の実施形態と同様である。本実施形態では更に、第１の電極の表面の少なくとも一部を第２の電極７１に含まれる材料でコーティング（被覆）している。
第１の実施形態の項目で述べたとおり、第１の電極７０と第２の電極７１の材料が異なる場合、熱膨張量の差に起因して第１の電極７０に付着した物質がストレスを受ける。このストレスにより、第１の電極７０に付着した物質が剥がれやすくなり、基板１１１の表面にパーティクルが発生する原因となることが問題となり得る。そのため、本項目で述べる第３の本実施形態ではあらかじめ第２の電極７１に含まれる材料で第１の電極７０をコーティングしておく。
【手続補正１２】
【補正対象書類名】明細書
【補正対象項目名】００１３
【補正方法】変更
【補正の内容】
【００１３】
そうすることで、イオンビームの照射時には第２の電極７１の物質が付着物として第１の電極７０上に直接では無く、該コーティング膜を介して付着することになる。この場合、付着物の物質とコーティング膜とが同一物質であるため、付着物はコーティング膜上に高い密着性で付着する。本実施形態では第１の電極７０の材料であるＭｏ上にＴｉの薄膜がコーティングされている。なお、必ずしも第１の電極７０の全ての表面をコーティングする必要は無く、主として第２の電極７１の被エッチング物質が付着する領域、すなわち第１の電極７０における第２の電極７１と対向する側の面に少なくともコーティング膜が形成されていればよい。
［００２８］
コーティング膜は種々の方法によって形成される。例えば第１の電極７０上にＣＶＤ（Ｃｈｅｍｉｃａｌ  Ｖａｐｏｒ  Ｄｅｐｏｓｉｔｉｏｎ）、ＰＶＤ（Ｐｈｙｓｉｃａｌ  Ｖａｐｏｒ  Ｄｅｐｏｓｉｔｉｏｎ）、めっき法、溶射等の種々の処理方法を施すことで形成される。特に基材とコーティング膜との密着性の観点から、密着性に優れる溶射処理によってコーティング膜を形成することが好ましい。
コーティングされた電極を洗浄する際は、付着物をコーティング膜ごと基材に対して選択的に除去し、その後に再度溶射処理によってコーティング膜を形成することで繰り返し使用可能である。例えば、本実施形態の場合、第１の実施形態と同様にフッ化水素酸等の溶液により、コーティング膜のＴｉと表面に付着したＴｉを同時に除去し、その後溶射処理によって再びＴｉ膜を形成することで、繰り返し使用可能となる。
本実施形態においても、第１の実施形態で述べたように、第２の電極７１の材料よりも熱膨張係数が小さい材料を第１の電極７０の材料とすることが好ましい。第１の電極７０の熱膨張量と、コーティング膜及び付着物の熱膨張量との差を低減することで、第１の実施形態と同様の効果を得るためである。
なお、本説明において、説明を簡略化するために主に第１の電極７０と第２の電極７１のみについて述べたが、第３の電極７２についても第１の電極７０と同様にＴｉをコーティングしたＭｏを用いることが可能であり、同様の効果を奏する。
［００２９］
（第４の実施形態）
本実施形態は第２の実施形態の第１の電極７０をＴｉからＭｏに変更したものである。すなわち、本実施形態は第１の電極７０はＭｏを材料とし、第２の
【手続補正１３】
【補正対象書類名】明細書
【補正対象項目名】００１４
【補正方法】変更
【補正の内容】
【００１４】
電極７１はＰＧを材料としたものである。本実施形態においても第２の実施形態と同様の効果を得ることができる。イオンビーム処理を行うと、Ｍｏを材料とする第１の電極７０上に第２の電極７１の材料のＰＧが付着する。この付着物は、前述の実施形態と同様に、選択的にエッチングして除去することが可能である。
［００３０］
（第５の実施形態）
本実施形態では、第１の電極７０はＭｏを材料とし、第２の電極７１もＭｏを材料としている。ただし、第１の電極７０の表面の少なくとも一部をニッケル（Ｎｉ）でコーティングしている。そうすることで、イオンビーム処理時には第３の実施形態と同様にコーティング膜上に付着物が形成されることになり、第１の電極７０と第２の電極７１の主要な材料が同じであるにもかかわらず、第３の実施形態と同様の効果を得ることができる。また、これに加えて、ＮｉはＭｏとの間の密着力が良好であるという性質を有するので、付着物がはがれにくくなる利点がある。
第１の電極７０の洗浄において、ＭｏからＮｉのコーティング膜を選択的にエッチングする方法として、塩化第二鉄の溶液を用いることができる。該選択エッチング以外の例えばコーティング等の手順は第３の実施形態と同様に行うことができる。
なお、本説明において、説明を簡略化するために主に第１の電極７０と第２の電極７１のみについて述べたが、第３の電極７２についても第１の電極７０と同様にＮｉをコーティングしたＭｏを用いることが可能であり、同様の効果を奏する。
［００３１］
（第６の実施形態）
本実施形態は第５の実施形態の第２の電極に含まれる材料をＭｏからＰＧに変更したものである。すなわち、第１の電極７０はＭｏを材料とし、第２の電極７１はＰＧを材料としている。ただし、第１の電極７０の表面の少なくとも一部をニッケル（Ｎｉ）でコーティングしている。そうすることで、イオンビーム処理時には第３の実施形態と同様にコーティング膜上に付着物が形成されることになり、第３及び第５の実施形態と同様の効果を得ることができる。また、第２の実施形態の項目で述べたとおり、ＰＧはＭｏに比べてイオンビームに対しての耐スパッタ性が非常に高く、付着物の第１の電極７０への堆積量が少なくなる。したがって、電極アセンブリ１０９の洗浄頻度又は交換頻度を更
【手続補正書】
【提出日】平成27年5月8日(2015.5.8)
【手続補正１】
【補正対象書類名】特許請求の範囲
【補正対象項目名】全文
【補正方法】変更
【補正の内容】
【特許請求の範囲】
【請求項１】
イオンビーム照射により処理を行うイオンビーム処理装置において、
イオン発生手段が備えられたイオン発生室と、
前記処理の対象物を保持するための保持部が配置され、前記処理が行われる処理室と、
前記イオン発生室と前記処理室を区分するとともに、前記イオン発生室で発生したイオンを前記処理室に引き出してイオンビームを形成するための複数の電極であって、
前記イオン発生室側に配置され、イオンを通過させるためのイオン通過孔を有する第１の電極と、該第１の電極の隣であって、前記第１の電極よりも前記処理室に近い側に配置され、イオンを通過させるためのイオン通過孔を有する第２の電極とを含む複数の電極と、
前記第１の電極と前記第２の電極に対して前記イオン発生室の前記イオン発生手段で発生したイオンを加速させるように異なる電位を与えるための電源とを備え、
前記第１の電極の材料と前記第２の電極の材料とは異なっており、
前記第１の電極の材料の線膨張係数α１及び前記第２の電極の材料の線膨張係数α２はα１＜α２の関係を満たすことを特徴とするイオンビーム処理装置。
【請求項２】
（削除）
【請求項３】
（削除）
【請求項４】
（削除）
【請求項５】
（削除）
【請求項６】
（削除）
【請求項７】
（削除）
【請求項８】
（削除）
【請求項９】
（削除）
【請求項１０】
（削除）
【請求項１１】
（削除）
【請求項１２】
（削除）
【請求項１３】
（削除）
【請求項１４】
（削除）
【請求項１５】
（削除）
【請求項１６】
イオンビーム照射により処理を行うイオンビーム処理装置において、
イオン発生手段が備えられたイオン発生室と、
前記処理の対象物を保持するための保持部が配置され、前記処理が行われる処理室と、
前記イオン発生室と前記処理室を区分するとともに、前記イオン発生室で発生したイオンを前記処理室に引き出してイオンビームを形成するための複数の電極であって、
前記イオン発生室側に配置され、イオンを通過させるためのイオン通過孔を有する第１の電極と、該第１の電極の隣であって、前記第１の電極よりも前記処理室に近い側に配置され、イオンを通過させるためのイオン通過孔を有する第２の電極とを含む複数の電極と、
前記第１の電極と前記第２の電極に対して前記イオン発生室の前記イオン発生手段で発生したイオンを加速させるように異なる電位を与えるための電源とを備え、
前記第１の電極の材料と前記第２の電極の材料とは異なっており、
前記第２の電極よりも前記処理室に近い側に配置された第３の電極を更に備え、前記第１の電極及び前記第２の電極に印加される電位のいずれとも異なる電位が前記第３の電極に与えられており、
前記第３の電極の材料と前記第２の電極の材料とは異なることを特徴とするイオンビーム処理装置。
【請求項１７】
前記複数の電極は、複数の平板状電極を有し、
前記複数の平板状電極はイオンを通過させるための多数のイオン通過孔を有することを特徴とする請求項１又は１６に記載のイオンビーム処理装置。
【請求項１８】
イオンビーム照射により処理を行うイオンビーム処理装置において、
イオン発生手段が備えられたイオン発生室と、
前記処理の対象物を保持するための保持部が配置され、前記処理が行われる処理室と、
前記イオン発生室と前記処理室を区分するとともに、前記イオン発生室で発生したイオンを前記処理室に引き出してイオンビームを形成するための複数の電極であって、
前記イオン発生室側に配置され、イオンを通過させるためのイオン通過孔を有する第１の電極と、該第１の電極の隣であって、前記第１の電極よりも前記処理室に近い側に配置され、イオンを通過させるためのイオン通過孔を有する第２の電極とを含む複数の電極と、
前記第１の電極と前記第２の電極に対して前記イオン発生室の前記イオン発生手段で発生したイオンを加速させるように異なる電位を与えるための電源とを備え、
前記第１の電極の材料と前記第２の電極の材料とは異なっており、
前記複数の電極は、複数の平板状電極を有し、
前記複数の平板状電極はイオンを通過させるための多数のイオン通過孔を有し、
イオンビームの非照射時において、前記各平板状電極上の前記各イオン通過孔は、他の平板状電極に対し垂直な方向から見て面内方向に一致しない位置に配置されており、
イオンビームの照射時において、温度上昇による熱膨張により、前記非照射時の位置よりも他の平板状電極のイオン通過孔と面内方向で一致する方向に前記各イオン通過孔が移動するように、前記平板状電極の各々の前記各イオン通過孔の位置と材料の線膨張係数とが設定されていることを特徴とするイオンビーム処理装置。
【請求項１９】
前記第１の電極はモリブデンを含み、前記第２の電極は、チタン、ニッケル鉄合金、タングステン、タンタルの群から選ばれる１つ以上の材料を含むことを特徴とする請求項１に記載のイオンビーム処理装置。
【請求項２０】
前記第１の電極はパイロリティックグラファイトを含み、前記第２の電極は、チタンを含むことを特徴とする請求項１に記載のイオンビーム処理装置。
【請求項２１】
前記第２の電極の材料の耐スパッタ率は、前記第１の電極の材料の耐スパッタ率よりも大きいことを特徴とする請求項１７又は１８に記載のイオンビーム処理装置。
【請求項２２】
前記第１の電極はチタンを含み、前記第２の電極はパイロリティックグラファイトを含むことを特徴とする請求項１６又は１８に記載のイオンビーム処理装置。
【請求項２３】
前記第１の電極の少なくとも一部に前記第２の電極に含有される材料がコーティングされていることを特徴とする請求項１に記載のイオンビーム処理装置。
【請求項２４】
前記第１の電極の少なくとも一部にニッケルがコーティングされていることを特徴とする請求項１、１９又は２０に記載のイオンビーム処理装置。
【請求項２５】
前記第１の電極の前記第２の電極と対向する側の面にのみ、前記第２の電極に含有される材料がコーティングされていることを特徴とする請求項２３に記載のイオンビーム処理装置。
【請求項２６】
前記第１の電極と前記第３の電極は同一の材料を含むことを特徴とする請求項１６に記載のイオンビーム処理装置。
【請求項２７】
イオンビーム照射により処理を行うイオンビーム処理装置であって、
イオン発生手段が備えられたイオン発生室と、
前記処理の対象物を保持するための保持部が配置され、前記処理が行われる処理室と、
前記イオン発生室と前記処理室を区分するとともに、前記イオン発生室で発生したイオンを前記処理室に引き出してイオンビームを形成するための複数の電極であって、
前記イオン発生室側に配置され、イオンを通過させるためのイオン通過孔を有する第１の電極と、該第１の電極の隣であって、前記第１の電極よりも前記処理室に近い側に配置され、イオンを通過させるためのイオン通過孔を有する第２の電極とを含む複数の電極と、
前記第１の電極と前記第２の電極に対して前記イオン発生室の前記イオン発生手段で発生したイオンを加速させるように異なる電位を与えるための電源とを備え、
前記第１の電極の材料と前記第２の電極の材料とは異なる、イオンビーム処理装置が備える前記第１の電極を洗浄する方法であって、
前記第１の電極の材料に対しての溶解レートよりも前記第２の電極の材料に対しての溶解レートの方が大きい洗浄用物質を準備するステップと、
前記洗浄用物質を反応させることによって、前記第１の電極に付着した前記第２の電極の材料を前記第１の電極から除去するステップと
を含むことを特徴とする方法。
【請求項２８】
前記第１の電極はチタンを含み、前記第２の電極はパイロリティックグラファイトを含むことを特徴とする請求項２７に記載の方法。
【請求項２９】
イオンビーム処理装置においてイオン源からイオンを引き出してイオンビームを形成するための電極アセンブリであって、
前記電極アセンブリは複数の電極を有し、
前記複数の電極は、
イオンを通過させるためのイオン通過孔を有し、前記イオン源側に設けられる第１の電極と、
イオンを通過させるためのイオン通過孔を有し、前記第１の電極の、前記イオン源と反対側に設けられる第２の電極とを含み、
前記第１の電極の材料と前記第２の電極の材料とは異なっており、
前記第１の電極の材料の線膨張係数α１及び前記第２の電極の材料の線膨張係数α２はα１＜α２の関係を満たす
ことを特徴とする電極アセンブリ。
【請求項３０】
イオンビーム照射により処理を行うイオンビーム処理装置において、
イオン発生手段が備えられたイオン発生室と、
前記処理の対象物を保持するための保持部が配置され、前記処理が行われる処理室と、
前記イオン発生室と前記処理室を区分するとともに、前記イオン発生室で発生したイオンを前記処理室に引き出してイオンビームを形成するための複数の電極であって、
前記イオン発生室側に配置され、イオンを通過させるためのイオン通過孔を有する第１の電極と、該第１の電極の隣であって、前記第１の電極よりも前記処理室に近い側に配置され、イオンを通過させるためのイオン通過孔を有する第２の電極とを含む複数の電極と、
前記第１の電極と前記第２の電極に対して前記イオン発生室の前記イオン発生手段で発生したイオンを加速させるように異なる電位を与えるための電源とを備え、
前記第１の電極の材料と前記第２の電極の材料とは異なっており、
前記第１の電極はチタンを含み、前記第２の電極はパイロリティックグラファイトを含むことを特徴とするイオンビーム処理装置。
【手続補正書】
【提出日】平成28年11月10日(2016.11.10)
【手続補正１】
【補正対象書類名】特許請求の範囲
【補正対象項目名】全文
【補正方法】変更
【補正の内容】
【特許請求の範囲】
【請求項１】
イオンビーム照射により処理を行うイオンビーム処理装置において、
イオン発生手段が備えられたイオン発生室と、
前記処理の対象物を保持するための保持部が配置され、前記処理が行われる処理室と、
前記イオン発生室と前記処理室を区分するとともに、前記イオン発生室で発生したイオンを前記処理室に引き出してイオンビームを形成するための複数の電極であって、
前記イオン発生室側に配置され、イオンを通過させるためのイオン通過孔を有する第１の電極と、該第１の電極の隣であって、前記第１の電極よりも前記処理室に近い側に配置され、イオンを通過させるためのイオン通過孔を有する第２の電極とを含む複数の電極と、
前記第１の電極と前記第２の電極に対して前記イオン発生室の前記イオン発生手段で発生したイオンを加速させるように異なる電位を与えるための電源とを備え、
前記第１の電極の材料と前記第２の電極の材料とは異なっており、
前記第１の電極の材料の線膨張係数α１及び前記第２の電極の材料の線膨張係数α２はα１＜α２の関係を満たすことを特徴とするイオンビーム処理装置。
【請求項２】
イオンビーム照射により処理を行うイオンビーム処理装置において、
イオン発生手段が備えられたイオン発生室と、
前記処理の対象物を保持するための保持部が配置され、前記処理が行われる処理室と、
前記イオン発生室と前記処理室を区分するとともに、前記イオン発生室で発生したイオンを前記処理室に引き出してイオンビームを形成するための複数の電極であって、
前記イオン発生室側に配置され、イオンを通過させるためのイオン通過孔を有する第１の電極と、該第１の電極の隣であって、前記第１の電極よりも前記処理室に近い側に配置され、イオンを通過させるためのイオン通過孔を有する第２の電極とを含む複数の電極と、
前記第１の電極と前記第２の電極に対して前記イオン発生室の前記イオン発生手段で発生したイオンを加速させるように異なる電位を与えるための電源とを備え、
前記第１の電極の材料と前記第２の電極の材料とは異なっており、
前記第２の電極よりも前記処理室に近い側に配置された第３の電極を更に備え、前記第１の電極及び前記第２の電極に印加される電位のいずれとも異なる電位が前記第３の電極に与えられており、
前記第３の電極の材料と前記第２の電極の材料とは異なることを特徴とするイオンビーム処理装置。
【請求項３】
前記複数の電極は、複数の平板状電極を有し、
前記複数の平板状電極はイオンを通過させるための多数のイオン通過孔を有することを特徴とする請求項１又は２に記載のイオンビーム処理装置。
【請求項４】
イオンビーム照射により処理を行うイオンビーム処理装置において、
イオン発生手段が備えられたイオン発生室と、
前記処理の対象物を保持するための保持部が配置され、前記処理が行われる処理室と、
前記イオン発生室と前記処理室を区分するとともに、前記イオン発生室で発生したイオンを前記処理室に引き出してイオンビームを形成するための複数の電極であって、
前記イオン発生室側に配置され、イオンを通過させるためのイオン通過孔を有する第１の電極と、該第１の電極の隣であって、前記第１の電極よりも前記処理室に近い側に配置され、イオンを通過させるためのイオン通過孔を有する第２の電極とを含む複数の電極と、
前記第１の電極と前記第２の電極に対して前記イオン発生室の前記イオン発生手段で発生したイオンを加速させるように異なる電位を与えるための電源とを備え、
前記第１の電極の材料と前記第２の電極の材料とは異なっており、
前記複数の電極は、複数の平板状電極を有し、
前記複数の平板状電極はイオンを通過させるための多数のイオン通過孔を有し、
イオンビームの非照射時において、前記各平板状電極上の前記各イオン通過孔は、他の平板状電極に対し垂直な方向から見て面内方向に一致しない位置に配置されており、
イオンビームの照射時において、温度上昇による熱膨張により、前記非照射時の位置よりも他の平板状電極のイオン通過孔と面内方向で一致する方向に前記各イオン通過孔が移動するように、前記平板状電極の各々の前記各イオン通過孔の位置と材料の線膨張係数とが設定されていることを特徴とするイオンビーム処理装置。
【請求項５】
前記第１の電極はモリブデンを含み、前記第２の電極は、チタン、ニッケル鉄合金、タングステン、タンタルの群から選ばれる１つ以上の材料を含むことを特徴とする請求項１に記載のイオンビーム処理装置。
【請求項６】
前記第１の電極はパイロリティックグラファイトを含み、前記第２の電極は、チタンを含むことを特徴とする請求項１に記載のイオンビーム処理装置。
【請求項７】
前記第２の電極の材料の耐スパッタ率は、前記第１の電極の材料の耐スパッタ率よりも大きいことを特徴とする請求項３又は４に記載のイオンビーム処理装置。
【請求項８】
前記第１の電極はチタンを含み、前記第２の電極はパイロリティックグラファイトを含むことを特徴とする請求項２又は４に記載のイオンビーム処理装置。
【請求項９】
前記第１の電極の少なくとも一部に前記第２の電極に含有される材料がコーティングされていることを特徴とする請求項１に記載のイオンビーム処理装置。
【請求項１０】
前記第１の電極の少なくとも一部にニッケルがコーティングされていることを特徴とする請求項１、５又は６に記載のイオンビーム処理装置。
【請求項１１】
前記第１の電極の前記第２の電極と対向する側の面にのみ、前記第２の電極に含有される材料がコーティングされていることを特徴とする請求項９に記載のイオンビーム処理装置。
【請求項１２】
前記第１の電極と前記第３の電極は同一の材料を含むことを特徴とする請求項２に記載のイオンビーム処理装置。
【請求項１３】
イオンビーム照射により処理を行うイオンビーム処理装置であって、
イオン発生手段が備えられたイオン発生室と、
前記処理の対象物を保持するための保持部が配置され、前記処理が行われる処理室と、
前記イオン発生室と前記処理室を区分するとともに、前記イオン発生室で発生したイオンを前記処理室に引き出してイオンビームを形成するための複数の電極であって、
前記イオン発生室側に配置され、イオンを通過させるためのイオン通過孔を有する第１の電極と、該第１の電極の隣であって、前記第１の電極よりも前記処理室に近い側に配置され、イオンを通過させるためのイオン通過孔を有する第２の電極とを含む複数の電極と、
前記第１の電極と前記第２の電極に対して前記イオン発生室の前記イオン発生手段で発生したイオンを加速させるように異なる電位を与えるための電源とを備え、
前記第１の電極の材料と前記第２の電極の材料とは異なる、イオンビーム処理装置が備える前記第１の電極を洗浄する方法であって、
前記第１の電極の材料に対しての溶解レートよりも前記第２の電極の材料に対しての溶解レートの方が大きい洗浄用物質を準備するステップと、
前記洗浄用物質を反応させることによって、前記第１の電極に付着した前記第２の電極の材料を前記第１の電極から除去するステップと
を含むことを特徴とする方法。
【請求項１４】
前記第１の電極はチタンを含み、前記第２の電極はパイロリティックグラファイトを含むことを特徴とする請求項１３に記載の方法。
【請求項１５】
イオンビーム照射により処理を行うイオンビーム処理装置において、
イオン発生手段が備えられたイオン発生室と、
前記処理の対象物を保持するための保持部が配置され、前記処理が行われる処理室と、
前記イオン発生室と前記処理室を区分するとともに、前記イオン発生室で発生したイオンを前記処理室に引き出してイオンビームを形成するための複数の電極であって、
前記イオン発生室側に配置され、イオンを通過させるためのイオン通過孔を有する第１の電極と、該第１の電極の隣であって、前記第１の電極よりも前記処理室に近い側に配置され、イオンを通過させるためのイオン通過孔を有する第２の電極とを含む複数の電極と、
前記第１の電極と前記第２の電極に対して前記イオン発生室の前記イオン発生手段で発生したイオンを加速させるように異なる電位を与えるための電源とを備え、
前記第１の電極の材料と前記第２の電極の材料とは異なっており、
前記第１の電極はチタンを含み、前記第２の電極はパイロリティックグラファイトを含むことを特徴とするイオンビーム処理装置。
【国際調査報告】
2014170935.tif 000007
2014170935.tif 000008
2014170935.tif 000009
2014170935.tif 000010